(57)【特許請求の範囲】
【請求項１】
エラストマーと、金属の粒子と、カーボンナノファイバーと、を混合し、かつ剪断力によって該カーボンナノファイバーを該エラストマー中に分散させて第１の複合材料を得る工程（ａ）と、
前記第１の複合材料を混練し、金属の粒子を剪断力によってエラストマー中で溶融状態としてカーボンナノファイバーの少なくとも一部を金属中に入り込ませて炭素繊維複合材料を得る工程（ｂ）と、
を含み、
前記工程（ｂ）は、ロール間隔が０．５ｍｍ以下のオープンロール法を用いて５分〜６０分行われ、
前記工程（ｂ）における炭素繊維複合材料の最高温度は、１００℃〜２００℃であり、
前記金属は、アルミニウムもしくはアルミニウム合金である、炭素繊維複合材料の製造方法。
【請求項２】
請求項１において、
前記工程（ｂ）は、前記ロール間隔が０．１ｍｍ〜０．３ｍｍであって、ロール表面速度比が２〜１０である、炭素繊維複合材料の製造方法。
【請求項３】
請求項１または２において、
前記第１の複合材料は、パルス法ＮＭＲを用いてソリッドエコー法によって観測核が１Ｈ、１５０℃で測定した、無架橋体における、第１のスピン−スピン緩和時間（Ｔ２ｎ）は１００ないし３０００μ秒であり、第２のスピン−スピン緩和時間（Ｔ２ｎｎ）は存在しないかあるいは１０００ないし１００００μ秒であり、前記第２のスピン−スピン緩和時間を有する成分の成分分率（ｆｎｎ）は０．２未満である、炭素繊維複合材料の製造方法。
【請求項４】
請求項３において、
前記工程（ｂ）で得られた炭素繊維複合材料のパルス法ＮＭＲを用いてソリッドエコー法によって観測核１Ｈ、１５０℃で測定した、無架橋体における、第１のスピン−スピン緩和時間（Ｔ２ｎ）は、前記第１の複合材料の第１のスピン−スピン緩和時間（Ｔ２ｎ）よりも長い、炭素繊維複合材料の製造方法。
【請求項５】
請求項１〜４のいずれか１項において得られた前記炭素繊維複合材料を熱処理し、前記炭素繊維複合材料中に含まれるエラストマーを分解気化させて炭素繊維複合金属材料を得る工程（ｃ）をさらに含む、炭素繊維複合金属材料の製造方法。
【発明の詳細な説明】
【技術分野】
【０００１】
本発明は、カーボンナノファイバーを含む炭素繊維複合材料の製造方法及び炭素繊維複合金属材料に関する。
【背景技術】
【０００２】
一般に、カーボンナノファイバーはマトリックスに分散させにくいフィラーであった。本発明者等が先に提案した炭素繊維複合材料の製造方法によれば、これまで困難とされていたカーボンナノファイバーの分散性を改善し、エラストマーにカーボンナノファイバーを均一に分散させることができた（例えば、特許文献１参照）。このような炭素繊維複合材料の製造方法によれば、エラストマーとカーボンナノファイバーを混練し、剪断力によって凝集性の強いカーボンナノファイバーの分散性を向上させている。より具体的には、エラストマーとカーボンナノファイバーとを混合すると、粘性を有するエラストマーがカーボンナノファイバーの相互に侵入し、かつ、エラストマーの特定の部分が化学的相互作用によってカーボンナノファイバーの活性の高い部分と結合し、この状態で、分子長が適度に長く、分子運動性の高い（弾性を有する）エラストマーとカーボンナノファイバーとの混合物に強い剪断力が作用すると、エラストマーの変形に伴ってカーボンナノファイバーも移動し、さらに剪断後の弾性によるエラストマーの復元力によって、凝集していたカーボンナノファイバーが分離されて、エラストマー中に分散していた。このように、マトリックスへのカーボンナノファイバーの分散性を向上させることで、高価なカーボンナノファイバーを効率よく複合材料のフィラーとして用いることができるようになった。
【０００３】
また、本発明者等が先に提案した金属材料の製造方法によれば、金属粒子の周りにカーボンナノファイバーが分散した金属材料を得ることができた（例えば、特許文献２参照）。より具体的には、まず工程（ａ）でエラストマーと、金属粒子と、カーボンナノファイバーと、を混合し、かつ剪断力によって分散させて炭素繊維複合材料を得て、さらに工程（ｂ）で炭素繊維複合材料中に含まれるエラストマーを分解気化させて金属材料を得ていた。このようにして得られた金属材料は、金属粒子の周りにカーボンナノファイバーが分散した状態であるため、この金属材料を一般的な金属加工、例えば鋳造などの加工に容易に利用することができた。
【特許文献１】特開２００５−９７５２５号公報
【特許文献２】特開２００５−３３６５１２号公報
【発明の開示】
【発明が解決しようとする課題】
【０００４】
本発明の目的は、カーボンナノファイバーの再凝集を防止することができる炭素繊維複合材料の製造方法及び炭素繊維複合金属材料の製造方法を提供することにある。
【課題を解決するための手段】
【０００５】
本発明にかかる炭素繊維複合材料の製造方法は、エラストマーと、金属の粒子と、カーボンナノファイバーと、を混合し、かつ剪断力によって該カーボンナノファイバーを該エラストマー中に分散させて第１の複合材料を得る工程（ａ）と、
前記第１の複合材料を混練し、金属の粒子を剪断力によってエラストマー中で溶融状態としてカーボンナノファイバーの少なくとも一部を金属中に入り込ませて炭素繊維複合材料を得る工程（ｂ）と、
を含み、
前記工程（ｂ）は、ロール間隔が０．５ｍｍ以下のオープンロール法を用いて５分〜６０分行われ、
前記工程（ｂ）における炭素繊維複合材料の最高温度は、１００℃〜２００℃であり、
前記金属は、アルミニウムもしくはアルミニウム合金であることを特徴とする。
【０００６】
本発明にかかる炭素繊維複合材料の製造方法の工程（ａ）によれば、エラストマーが、カーボンナノファイバーと結合し、剪断力によってエラストマー中にカーボンナノファイバーを均一に分散することができる。また、金属の粒子を用いることで、カーボンナノファイバーを剪断力で分散させる際に、金属の粒子のまわりにエラストマーの乱流状態の流動が発生し、基材であるエラストマーにカーボンナノファイバーがさらに均一に分散されたものとなる。そして、本発明にかかる炭素繊維複合材料の製造方法の工程（ｂ）によれば、金属の粒子が剪断力によってエラストマー中で溶融状態になるため、金属の粒子の周りにあるカーボンナノファイバーの少なくとも一部が溶融した金属中に入り込むことができる。このようにカーボンナノファイバーが金属中に入り込むことで、カーボンナノファイバーの移動を制限し、エラストマーを除去した後もカーボンナノファイバーの再凝集を防止することができる。
【０００８】
本発明にかかる炭素繊維複合材料の製造方法において、前記工程（ｂ）は、前記ロール間隔が０．１ｍｍ〜０．３ｍｍであって、ロール表面速度比が２〜１０であることができる。
【００１１】
本発明にかかる炭素繊維複合材料の製造方法において、前記第１の複合材料は、パルス法ＮＭＲを用いてソリッドエコー法によって観測核１Ｈ、１５０℃で測定した、無架橋体における、第１のスピン−スピン緩和時間（Ｔ２ｎ）は１００ないし３０００μ秒であり、第２のスピン−スピン緩和時間（Ｔ２ｎｎ）は存在しないかあるいは１０００ないし１００００μ秒であり、前記第２のスピン−スピン緩和時間を有する成分の成分分率（ｆｎｎ）は０．２未満であることができる。
【００１２】
本発明にかかる炭素繊維複合材料の製造方法において、前記工程（ｂ）で得られた炭素繊維複合材料のパルス法ＮＭＲを用いてソリッドエコー法によって観測核が１Ｈ、１５０℃で測定した、無架橋体における、第１のスピン−スピン緩和時間（Ｔ２ｎ）は、前記第１の複合材料の第１のスピン−スピン緩和時間（Ｔ２ｎ）よりも長くすることができる。
【００１３】
本発明にかかる炭素繊維複合金属材料の製造方法は、前記炭素繊維複合材料の製造方法において得られた前記炭素繊維複合材料を熱処理し、前記炭素繊維複合材料中に含まれるエラストマーを分解気化させて炭素繊維複合金属材料を得る工程（ｃ）をさらに含むことができる。
【００１４】
本発明の炭素繊維複合金属材料の製造方法の工程（ｃ）によれば、熱処理によってエラストマーが分解気化することで、金属中に少なくともカーボンナノファイバーの一部が入り込んだ炭素繊維複合金属材料を得ることができる。この炭素繊維複合金属材料はカーボンナノファイバーが金属中に入り込むことで再凝集が防止されているため、カーボンナノファイバーを解繊した状態のまま一般的な金属加工、例えば鋳造などの加工に容易に利用することができる。
【発明を実施するための最良の形態】
【００１７】
以下、本発明の実施の形態について詳細に説明する。
【００１８】
本発明の一実施形態にかかる炭素繊維複合材料の製造方法は、エラストマーと、金属の粒子と、カーボンナノファイバーと、を混合し、かつ剪断力によって該カーボンナノファイバーを該エラストマー中に分散させて第１の複合材料を得る工程（ａ）と、前記第１の複合材料を混練し、金属の粒子を剪断力によってエラストマー中で溶融状態としてカーボンナノファイバーの少なくとも一部を金属中に入り込ませて炭素繊維複合材料を得る工程（ｂ）と、を含み、前記工程（ｂ）は、ロール間隔が０．５ｍｍ以下のオープンロール法を用いて５分〜６０分行われ、前記工程（ｂ）における炭素繊維複合材料の最高温度は、１００℃〜２００℃であり、前記金属は、アルミニウムもしくはアルミニウム合金であることを特徴とする。
【００１９】
本発明の一実施形態にかかる炭素繊維複合金属材料の製造方法は、前記炭素繊維複合材料の製造方法において、前記炭素繊維複合材料を熱処理して前記炭素繊維複合材料中に含まれるエラストマーを分解気化させて炭素繊維複合金属材料を得る工程（ｃ）をさらに含むことができる。
【００２１】
（Ｉ）エラストマー
まず、炭素繊維複合材料に用いられるエラストマーについて説明する。
エラストマーは、室温でゴム弾性を有する、天然ゴム、合成ゴム、熱可塑性エラストマーから選択することができ、工程（ｃ）において分解気化するためには未架橋のまま用いることが好ましい。エラストマーは、重量分子量が好ましくは５０００〜５００万、さらに好ましくは２万〜３００万である。エラストマーの分子量がこの範囲であると、エラストマー分子が互いに絡み合い、相互につながっているので、エラストマーは、カーボンナノファイバーを分散させるために良好な弾性を有している。エラストマーは、粘性を有しているので凝集したカーボンナノファイバーの相互に侵入しやすく、さらに弾性を有することによってカーボンナノファイバー同士を分離することができるため好ましい。
【００２２】
エラストマーは、パルス法ＮＭＲを用いてハーンエコー法によって、観測核が１Ｈ、３０℃で測定した、未架橋体におけるネットワーク成分のスピン−スピン緩和時間（Ｔ２ｎ／３０℃）が好ましくは１００〜３０００μ秒、より好ましくは２００〜１０００μ秒である。上記範囲のスピン−スピン緩和時間（Ｔ２ｎ／３０℃）を有することにより、エラストマーは、柔軟で充分に高い分子運動性を有することができ、すなわちカーボンナノファイバーを分散させるために適度な弾性を有することになる。また、エラストマーは粘性を有しているので、エラストマーとカーボンナノファイバーとを混合したときに、エラストマーは高い分子運動によりカーボンナノファイバーの相互の隙間に容易に侵入することができる。
【００２３】
また、エラストマーは、パルス法ＮＭＲを用いてハーンエコー法によって観測核が１Ｈ、３０℃で測定した、架橋体における、ネットワーク成分のスピン−スピン緩和時間（Ｔ２ｎ）が１００〜２０００μ秒であることが好ましい。その理由は、上述した未架橋体と同様である。すなわち、上記の条件を有する未架橋体を架橋化すると、得られる架橋体のＴ２ｎはおおよそ上記範囲に含まれる。
【００２４】
パルス法ＮＭＲを用いたハーンエコー法によって得られるスピン−スピン緩和時間は、物質の分子運動性を表す尺度である。具体的には、パルス法ＮＭＲを用いたハーンエコー法によりエラストマーのスピン−スピン緩和時間を測定すると、緩和時間の短い第１のスピン−スピン緩和時間（Ｔ２ｎ）を有する第１の成分と、緩和時間のより長い第２のスピン−スピン緩和時間（Ｔ２ｎｎ）を有する第２の成分とが検出される。第１の成分は高分子のネットワーク成分（骨格分子）に相当し、第２の成分は高分子の非ネットワーク成分（末端鎖などの枝葉の成分）に相当する。そして、第１のスピン−スピン緩和時間が短いほど分子運動性が低く、エラストマーは固いといえる。また、第１のスピン−スピン緩和時間が長いほど分子運動性が高く、エラストマーは柔らかいといえる。
【００２５】
パルス法ＮＭＲにおける測定法としては、ハーンエコー法でなくてもソリッドエコー法、ＣＰＭＧ法（カー・パーセル・メイブーム・ギル法）あるいは９０゜パルス法でも適用できる。ただし、本発明にかかるエラストマーは中程度のスピン−スピン緩和時間（Ｔ２）を有するので、ハーンエコー法が最も適している。一般的に、ソリッドエコー法および９０゜パルス法は、短いＴ２の測定に適し、ハーンエコー法は、中程度のＴ２の測定に適し、ＣＰＭＧ法は、長いＴ２の測定に適している。
【００２６】
エラストマーは、主鎖、側鎖および末端鎖の少なくともひとつに、カーボンナノファイバーの末端のラジカルに対して親和性を有する不飽和結合または基を有するか、もしくは、このようなラジカルまたは基を生成しやすい性質を有する。かかる不飽和結合または基としては、例えば、二重結合、三重結合、カルボニル基、カルボキシル基、水酸基、アミノ基、ニトリル基、ケトン基、アミド基、エポキシ基、エステル基、ビニル基、ハロゲン基、ウレタン基、ビューレット基、アロファネート基および尿素基などの官能基から選択される少なくともひとつであることができる。
【００２７】
本実施の形態では、エラストマーの主鎖、側鎖および末端鎖の少なくともひとつに、カーボンナノファイバーのラジカルと親和性（反応性または極性）が高い不飽和結合や基を有することにより、エラストマーとカーボンナノファイバーとを結合することができる。このことにより、カーボンナノファイバーの凝集力にうち勝ってその分散を容易にすることができる。そして、エラストマーと、カーボンナノファイバーと、を混練する際に、エラストマーの分子鎖が切断されて生成したフリーラジカルは、カーボンナノファイバーの欠陥を攻撃し、カーボンナノファイバーの表面にラジカルを生成すると推測できる。
【００２８】
エラストマーとしては、天然ゴム（ＮＲ）、エポキシ化天然ゴム（ＥＮＲ）、スチレン−ブタジエンゴム（ＳＢＲ）、ニトリルゴム（ＮＢＲ）、クロロプレンゴム（ＣＲ）、エチレンプロピレンゴム（ＥＰＲ，ＥＰＤＭ）、ブチルゴム（ＩＩＲ）、クロロブチルゴム（ＣＩＩＲ）、アクリルゴム（ＡＣＭ）、シリコーンゴム（Ｑ）、フッ素ゴム（ＦＫＭ）、ブタジエンゴム（ＢＲ）、エポキシ化ブタジエンゴム（ＥＢＲ）、エピクロルヒドリンゴム（ＣＯ，ＣＥＯ）、ウレタンゴム（Ｕ）、ポリスルフィドゴム（Ｔ）などのエラストマー類；オレフィン系（ＴＰＯ）、ポリ塩化ビニル系（ＴＰＶＣ）、ポリエステル系（ＴＰＥＥ）、ポリウレタン系（ＴＰＵ）、ポリアミド系（ＴＰＥＡ）、スチレン系（ＳＢＳ）、などの熱可塑性エラストマー；およびこれらの混合物を用いることができる。特に、エラストマーの混練の際にフリーラジカルを生成しやすい極性の高いエラストマー、例えば、天然ゴム（ＮＲ）、ニトリルゴム（ＮＢＲ）などが好ましい。また、極性の低いエラストマー、例えばエチレンプロピレンゴム（ＥＰＤＭ）であっても、混練の温度を比較的高温（例えばＥＰＤＭの場合、５０℃〜１５０℃）とすることで、フリーラジカルを生成するので本発明に用いることができる。
【００２９】
本実施の形態のエラストマーは、ゴム弾性を有するものであれば、天然ゴム、合成ゴム、熱可塑性エラストマーのいずれであってもよい。また、エラストマーは架橋体あるいは未架橋体のいずれであってもよいが、未架橋体のまま用いることが好ましい。
【００３０】
（ＩＩ）金属の粒子
次に、金属の粒子について説明する。
金属の粒子は、カーボンナノファイバーの少なくとも一部が金属中に入り込むことでカーボンナノファイバーの移動を制限するためのものである。また、工程（ａ）においてエラストマー中に混合し、分散させておいて、カーボンナノファイバーを混合させるときにカーボンナノファイバーをさらに良好に分散させるものであると共に、工程（ｃ）において炭素繊維複合金属材料を製造する際の原料となるものである。金属の粒子としては、第１の複合材料を混練した際の剪断力によって溶融する金属であって、製造時に扱い易いアルミニウムもしくはアルミニウム合金である。金属の粒子は、使用するカーボンナノファイバーの平均直径よりも大きい平均粒径であることが好ましい。また、金属の粒子の平均粒径は１μｍ〜５００μｍ、好ましくは１０μｍ〜３００μｍであることができる。なお、金属の粒子の平均粒径は、市販の場合はメーカの公表する粒径であってもよいし、電子顕微鏡による粒径の実測値を平均して求めてもよい。また、金属の粒子の形状は、球形粒状に限らず、混合時に金属の粒子のまわりに乱流状の流動が発生する形状であれば平板状、りん片状であってもよい。
【００３１】
（ＩＩＩ）カーボンナノファイバー
次に、カーボンナノファイバーについて説明する。
カーボンナノファイバーは、平均直径が０．５ないし５００ｎｍであることが好ましい。さらに、カーボンナノファイバーは、ストレート繊維状であっても、湾曲繊維状であってもよく、平均直径は電子顕微鏡による繊維径の実測値を平均して求めることが好ましい。カーボンナノファイバーの配合量は、特に限定されず、用途に応じて設定できる。本実施の形態の炭素繊維複合材料は、例えばカーボンナノファイバーを０．０１〜５０重量％の割合で含むことができる。
【００３２】
カーボンナノファイバーとしては、例えば、いわゆるカーボンナノチューブなどが例示できる。カーボンナノチューブは、炭素六角網面のグラフェンシートが円筒状に閉じた単層構造あるいはこれらの円筒構造が入れ子状に配置された多層構造を有する。すなわち、カーボンナノチューブは、単層構造のみから構成されていても多層構造のみから構成されていても良く、単層構造と多層構造が混在していてもかまわない。また、部分的にカーボンナノチューブの構造を有する炭素材料も使用することができる。なお、カーボンナノチューブという名称の他にグラファイトフィブリルナノチューブといった名称で称されることもある。
【００３３】
単層カーボンナノチューブもしくは多層カーボンナノチューブは、アーク放電法、レーザーアブレーション法、気相成長法などによって望ましいサイズに製造される。アーク放電法は、大気圧よりもやや低い圧力のアルゴンや水素雰囲気下で、炭素棒でできた電極材料の間にアーク放電を行うことで、陰極に堆積した多層カーボンナノチューブを得る方法である。また、単層カーボンナノチューブは、前記炭素棒中にニッケル／コバルトなどの触媒を混ぜてアーク放電を行い、処理容器の内側面に付着するすすから得られる。レーザーアブレーション法は、希ガス（例えばアルゴン）中で、ターゲットであるニッケル／コバルトなどの触媒を混ぜた炭素表面に、ＹＡＧレーザーの強いパルスレーザー光を照射することによって炭素表面を溶融・蒸発させて、単層カーボンナノチューブを得る方法である。気相成長法は、ベンゼンやトルエン等の炭化水素を気相で熱分解し、カーボンナノチューブを合成するもので、より具体的には、流動触媒法やゼオライト担持触媒法などが例示できる。カーボンナノファイバーは、エラストマーと混練される前に、あらかじめ表面処理、例えば、イオン注入処理、スパッタエッチング処理、プラズマ処理などを行うことによって、エラストマーとの接着性やぬれ性を改善することができる。
【００３４】
（ＩＶ）炭素繊維複合材料の製造方法
次に、炭素繊維複合材料の製造方法について図１〜図３を用いて詳細に説明する。
図１及び図２は、オープンロール法による工程（ａ）を模式的に示す図である。
まず、エラストマーと、金属の粒子と、カーボンナノファイバーと、を混合し、かつ剪断力によって該カーボンナノファイバーを該エラストマー中に分散させて第１の複合材料を得る工程（ａ）について説明する。
【００３５】
原料となるエラストマーは、パルス法ＮＭＲを用いてハーンエコー法によって観測核が１Ｈ、３０℃で測定した、未架橋体における、ネットワーク成分の第１のスピン−スピン緩和時間（Ｔ２ｎ）が１００〜３０００μ秒であることが好ましい。図１に示すように、第１のロール１０と第２のロール２０とは、所定の間隔（ニップとも呼ばれる）ｄ、例えば０．５ｍｍ〜２．０ｍｍの間隔で配置され、図１において矢印で示す方向に回転速度Ｖ１，Ｖ２で正転あるいは逆転で回転する。まず、第１のロール１０に巻き付けられたエラストマー３０の素練りを行ない、エラストマー分子鎖を適度に切断してフリーラジカルを生成する。カーボンナノファイバーは、適度な熱処理によって表面欠陥が減少し、しかも適度に表面に非結晶化部分が残されているので、ラジカルや官能基を生成しやすくなり、素練りによって生成されたエラストマーのフリーラジカルがカーボンナノファイバーと結びつきやすい状態となる。
【００３６】
次に、第１のロール１０に巻き付けられたエラストマー３０のバンク３４に、金属の粒子４２を投入して混練した後、カーボンナノファイバー４０を投入し、混練し混合物を得る。カーボンナノファイバー４０は、金属の粒子４２とエラストマー３０とを混合した後に投入することが好ましい。カーボンナノファイバー４０を金属の粒子４２よりも先に混合すると、エラストマー分子がカーボンナノファイバーによって拘束され、金属の粒子を後から混合しにくくなる傾向がある。また、金属の粒子４２を先に混練すると、金属の粒子４２の周囲にエラストマー３０の複雑な流動が発生し、カーボンナノファイバー４０をより均一に分散させることができる。エラストマー３０と、金属の粒子４２と、カーボンナノファイバー４０とを混合する工程は、オープンロール法に限定されず、密閉式混練法あるいは多軸押出し混練法を用いることもできる。
【００３７】
さらに、図２に示すように、第１のロール１０と第２のロール２０とのロール間隔ｄを、好ましくは０．５ｍｍ以下、より好ましくは０．１ｍｍ〜０．５ｍｍの間隔に設定し、前記エラストマーと金属の粒子とカーボンナノファイバーとの混合物５０をオープンロールに投入して薄通しを例えば複数回行なう。薄通しの回数は、例えば１回〜１０回程度行なうことが好ましく、薄通しの時間としては例えば１５秒〜５０秒であることが好ましい。第１のロール１０の表面速度をＶ１、第２のロール２０の表面速度をＶ２とすると、薄通しにおける両者の表面速度比（Ｖ１／Ｖ２）は、１．０５〜３．００であることが好ましく、さらに１．０５〜１．２であることが好ましい。このような表面速度比を用いることにより、所望の剪断力を得ることができる。薄通しして得られた第１の複合材料は、ロールで圧延されてシート状に分出しされる。この薄通しの工程では、できるだけ高い剪断力を得るために、ロール温度を好ましくは０〜５０℃、より好ましくは５〜３０℃の比較的低い温度に設定して行われ、エラストマー３０の実測温度も０〜５０℃に調整されることが好ましい。混練の瞬間的な強さを示す指標を混練圧力（ロール回転数比÷ロール間隔）とし、トータルな混練の強さを表す指標を混練強度（ロール回転数比×混練時間（分）÷ロール間隔）としたとき、薄通しにおける混練圧力は１０〜１００、混練強度は１〜３０であることが好ましい。なお、薄通し前の混練工程は、混練圧力は０．１以上１未満であり、薄通しにおいては瞬間的な混練の強さが大きいことがわかる。
【００３８】
このようにして得られた薄通しによる剪断力により、エラストマーに高い剪断力が作用し、凝集していたカーボンナノファイバーがエラストマー分子に１本づつ引き抜かれるように相互に分離し、エラストマー中に均一に分散される。特に、エラストマーは、弾性と、粘性と、カーボンナノファイバーとの化学的相互作用と、を有するため、カーボンナノファイバーを容易に分散することができる。そして、カーボンナノファイバーの分散性および分散安定性（カーボンナノファイバーが再凝集しにくいこと）に優れた第１の複合材料を得ることができる。
【００３９】
より具体的には、オープンロールでエラストマーとカーボンナノファイバーとを混合すると、粘性を有するエラストマーがカーボンナノファイバーの相互に侵入し、かつ、エラストマーの特定の部分が化学的相互作用によってカーボンナノファイバーの活性の高い部分と結合する。カーボンナノファイバーの表面は高度にグラファイト化されていないため、表面に非結晶部分が適度に残されていて活性が高いため、エラストマー分子と結合し易い。次に、エラストマーに強い剪断力が作用すると、エラストマー分子の移動に伴ってカーボンナノファイバーも移動し、さらに剪断後の弾性によるエラストマーの復元力によって、凝集していたカーボンナノファイバーが分離されて、エラストマー中に分散されることになる。本実施の形態によれば、第１の複合材料が狭いロール間から押し出された際に、エラストマーの弾性による復元力で第１の複合材料はロール間隔より厚く変形する。その変形は、強い剪断力の作用した第１の複合材料をさらに複雑に流動させ、カーボンナノファイバーをエラストマー中に分散させると推測できる。そして、一旦分散したカーボンナノファイバーは、エラストマーとの化学的相互作用によって再凝集することが防止され、良好な分散安定性を有することができる。
【００４０】
工程（ａ）は、前記オープンロール法に限定されず、密閉式混練法や多軸押出し混練法などを用いることもできる。要するに、この工程では、凝集したカーボンナノファイバーを分離できる剪断力をエラストマーに与えることができればよい。特に、オープンロール法は、ロール温度の管理だけでなく、混合物の実際の温度を測定し管理することができるため、好ましい。また、カーボンナノファイバーの所望の分散状態を得るために、前述のような均一分散が得られるオープンロール法の他、分散状態の程度に応じてエラストマーに配合剤を混合する各種混合法を適宜選択して用いることができる。
【００４１】
工程（ａ）において、通常、エラストマーの加工で用いられる配合剤を加えることができる。配合剤としては公知のものを用いることができる。配合剤としては、例えば、架橋剤、加硫剤、加硫促進剤、加硫遅延剤、軟化剤、可塑剤、硬化剤、補強剤、充填剤、老化防止剤、着色剤などを挙げることができる。これらの配合剤は、例えばオープンロールにおけるカーボンナノファイバーの投入前にエラストマーに投入することができる。
【００４２】
なお、工程（ａ）においては、ゴム弾性を有した状態のエラストマーにカーボンナノファイバーを直接混合したが、これに限らず、以下の方法を採用することもできる。まず、カーボンナノファイバーを混合する前に、エラストマーを素練りしてエラストマーの分子量を低下させる。エラストマーは、素練りによって分子量が低下すると、粘度が低下するため、凝集したカーボンナノファイバーの空隙に浸透しやすくなる。原料となるエラストマーは、パルス法ＮＭＲを用いてハーンエコー法によって観測核が１Ｈ、３０℃で測定した、未架橋体における、ネットワーク成分の第１のスピン−スピン緩和時間（Ｔ２ｎ）が１００〜３０００μ秒のゴム状弾性体である。この原料のエラストマーを素練りしてエラストマーの分子量を低下させ、第１のスピン−スピン緩和時間（Ｔ２ｎ）が３０００μ秒を越える液体状のエラストマーを得る。なお、素練り後の液体状のエラストマーの第１のスピン−スピン緩和時間（Ｔ２ｎ）は、素練りする前の原料のエラストマーの第１のスピン−スピン緩和時間（Ｔ２ｎ）の５〜３０倍であることが好ましい。この素練りは、エラストマーが固体状態のままで行なう一般的な素練りとは異なり、強剪断力を例えばオープンロール法で与えることによってエラストマーの分子を切断し分子量を著しく低下させ、混練に適さない程の流動を示すまで、例えば液体状態になるまで行なわれる。この素練りは、例えばオープンロール法を用いた場合、ロール温度２０℃（素練り時間最短６０分）〜１５０℃（素練り時間最短１０分）で行なわれロール間隔ｄは例えば０．５ｍｍ〜１．０ｍｍで、素練りして液体状態のエラストマーに金属の粒子とカーボンナノファイバーを投入する。しかしながら、エラストマーは液体状で弾性が著しく低下しているため、エラストマーのフリーラジカルとカーボンナノファイバーが結びついた状態で混練しても凝集したカーボンナノファイバーはあまり分散されない。
【００４３】
そこで、液体状のエラストマーと金属の粒子とカーボンナノファイバーとを混合して得られた混合物中におけるエラストマーの分子量を増大させ、エラストマーの弾性を回復させてゴム状弾性体の混合物を得た後、先に説明したオープンロール法の薄通しなどを実施してカーボンナノファイバーをエラストマー中に均一に分散させる。エラストマーの分子量が増大した混合物は、パルス法ＮＭＲを用いてハーンエコー法によって観測核が１Ｈ、３０℃で測定した、ネットワーク成分の第１のスピン−スピン緩和時間（Ｔ２ｎ）が３０００μ秒以下のゴム状弾性体である。また、エラストマーの分子量が増大したゴム状弾性体の混合物の第１のスピン−スピン緩和時間（Ｔ２ｎ）は、素練りする前の原料エラストマーの第１のスピン−スピン緩和時間（Ｔ２ｎ）の０．５〜１０倍であることが好ましい。ゴム状弾性体の混合物の弾性は、エラストマーの分子形態（分子量で観測できる）や分子運動性（Ｔ２ｎで観測できる）によって表すことができる。エラストマーの分子量を増大させる工程は、混合物を加熱処理例えば４０℃〜１００℃に設定された加熱炉内に混合物を配置し、１０時間〜１００時間行なわれることが好ましい。このような加熱処理によって、混合物中に存在するエラストマーのフリーラジカル同士の結合などによって分子鎖が延長され、分子量が増大する。また、エラストマーの分子量の増大を短時間で実施する場合には、架橋剤を少量、例えば架橋剤の適量の１／２以下を混合させておき、混合物を加熱処理（例えばアニーリング処理）し架橋反応によって短時間で分子量を増大させることもできる。架橋反応によってエラストマーの分子量を増大させる場合には、この後の工程で混練が困難にならない程度に架橋剤の配合量、加熱時間及び加熱温度を設定することが好ましい。
【００４４】
ここで説明した工程（ａ）によれば、カーボンナノファイバーを投入する前にエラストマーの粘性を低下させることで、エラストマー中にカーボンナノファイバーを従来よりも均一に分散させることができる。より詳細には、先に説明した製造方法のように分子量が大きいエラストマーにカーボンナノファイバーを混合するよりも、分子量が低下した液体状のエラストマーを用いた方が凝集したカーボンナノファイバーの空隙に侵入しやすく、薄通しの工程においてカーボンナノファイバーをより均一に分散させることができる。また、エラストマーが分子切断されることで大量に生成されたエラストマーのフリーラジカルがカーボンナノファイバーの表面とより強固に結合することができるため、さらにカーボンナノファイバーを均一に分散させることができる。したがって、ここで説明した製造方法によれば、先の製造方法よりも少量のカーボンナノファイバーでも同等の性能を得ることができ、高価なカーボンナノファイバーを節約することで経済性も向上する。
【００４５】
次に、工程（ａ）で得られた第１の複合材料を混練し、金属の粒子を剪断力によってエラストマー中に溶融状態としてカーボンナノファイバーの少なくとも一部を金属中に入り込ませて炭素繊維複合材料を得る工程（ｂ）について説明する。
図３は、オープンロール法による工程（ｂ）を模式的に示す図である。第１のロール１０と第２のロール２０とのロール間隔ｄを、０．５ｍｍ以下、好ましくは０．１〜０．３ｍｍの間隔に設定し、工程（ｂ）で得られた第１の複合材料６０をオープンロールに投入して第１のロール１０に巻きつけ、工程（ａ）の薄通しよりも強い剪断力で混練を５分〜６０分行い、好ましくは１０分〜４０分行なう。第１のロール１０の表面速度をＶ１、第２のロール２０の表面速度をＶ２とすると、両者の表面速度比（Ｖ１／Ｖ２）は、１．５〜１０であることが好ましく、さらに２〜６であることが好ましい。したがって、例えば第１のロール１０の回転数が３０ｒｐｍであるとき、第２のロール２０の回転数が３ｒｐｍ〜２０ｒｐｍであることが好ましい。このような表面速度比を用いることにより、所望の強剪断力を得ることができる。工程（ｂ）では、エラストマー中で金属の粒子が狭いロール間を通るときに高い剪断力を受けることによって自身の剪断発熱で例えば部分的に溶融状態になると推測できる。金属の粒子が溶融するために、ロールの温度制御を行なわないことが好ましく、剪断発熱によってロール温度が上昇する場合にも、ロールの温度制御を行なう場合にも、混練されている第１の複合材料６０の実測温度が例えば１００℃〜２００℃になる。このように工程（ｂ）の混練の間に、自身の剪断発熱によって溶融した金属の粒子にカーボンナノファイバーの少なくとも一部が入り込むと推測できる。そして、オープンロールから取り出されたときにはカーボンナノファイバーがエラストマー中に均一に分散した状態でありながら、カーボンナノファイバーの少なくとも一部が固化した金属相中に入り込んだ状態となる。炭素繊維複合材料における金属相は、ロール間を通る際に剪断によって変形し溶融した金属の粒子が固化したものである。
【００４６】
炭素繊維複合材料の製造方法において、例えば工程（ａ）や工程（ｂ）の途中もしくは工程（ｂ）の後に、エラストマーに架橋剤を混合し、架橋して架橋体の炭素繊維複合材料としてもよい。後述する工程（ｃ）においてエラストマーを分解気化する場合には、無架橋体のままの方が好ましい。工程（ｂ）で得られた炭素繊維複合材料は、オープンロール法によって得られたシート状のままでもよいし、さらに一般に採用されるゴムの成形加工例えば、射出成形法、トランスファー成形法、プレス成形法、押出成形法、カレンダー加工法などによって所望の形状例えばシート状に成形してもよい。
【００４７】
（Ｖ）第１の複合材料と炭素繊維複合材料
次に、第１の複合材料と炭素繊維複合材料について説明する。
第１の複合材料は、エラストマー中に金属の粒子とカーボンナノファイバーとが均一に分散している。炭素繊維複合材料は、エラストマー中にカーボンナノファイバーが均一に分散し、かつカーボンナノファイバーの少なくとも一部が金属相中に入り込んでいる。炭素繊維複合材料中の金属相は、第１の複合材料中の金属の粒子が工程（ｂ）において例えば小さく分離したり、他の金属の粒子と圧着や溶融によって連結したり、単純に変形したりすることによって形成されると推測される。
【００４８】
工程（ａ）で得られた第１の複合材料は、パルス法ＮＭＲを用いてソリッドエコー法によって観測核が１Ｈ、１５０℃で測定した、無架橋体における、第１のスピン−スピン緩和時間（Ｔ２ｎ）は１００ないし３０００μ秒であり、第２のスピン−スピン緩和時間（Ｔ２ｎｎ）は存在しないかあるいは１０００ないし１００００μ秒であり、前記第２のスピン−スピン緩和時間を有する成分の成分分率（ｆｎｎ）は０．２未満であることが好ましい。第１の複合材料のＴ２ｎ及びｆｎｎは、マトリックスであるエラストマーにカーボンナノファイバーが均一に分散されていることを表すことができる。つまり、エラストマーにカーボンナノファイバーが均一に分散されているということは、エラストマーがカーボンナノファイバーによって拘束されている状態であるともいえる。この状態では、カーボンナノファイバーによって拘束を受けたエラストマー分子の運動性は、カーボンナノファイバーの拘束を受けない場合に比べて小さくなる。そのため、第１の複合材料の第１のスピン−スピン緩和時間（Ｔ２ｎ）及び第２のスピン−スピン緩和時間（Ｔ２ｎｎ）は、カーボンナノファイバーを含まないエラストマー単体の場合より短くなり、特にカーボンナノファイバーが均一に分散することでより短くなる。
【００４９】
また、エラストマー分子がカーボンナノファイバーによって拘束された状態では、以下の理由によって、非ネットワーク成分（非網目鎖成分）は減少すると考えられる。すなわち、カーボンナノファイバーによってエラストマーの分子運動性が全体的に低下すると、非ネットワーク成分は容易に運動できなくなる部分が増えて、ネットワーク成分と同等の挙動をしやすくなること、また、非ネットワーク成分（末端鎖）は動きやすいため、カーボンナノファイバーの活性点に吸着されやすくなること、などの理由によって、非ネットワーク成分は減少すると考えられる。そのため、第２のスピン−スピン緩和時間（Ｔ２ｎｎ）を有する成分の成分分率（ｆｎｎ）は、ｆｎ＋ｆｎｎ＝１であるので、カーボンナノファイバーを含まないエラストマー単体の場合より小さくなる。したがって、第１の複合材料は、パルス法ＮＭＲを用いてハーンエコー法によって得られる測定値が前記の範囲にあることによってカーボンナノファイバーが均一に分散されていることがわかる。特に、ほとんどのエラストマーが１５０℃という高温においては液体のように流動するため、第１のスピン−スピン緩和時間（Ｔ２ｎ）が３０００μ秒よりも長くなるが、第１の複合材料においては、均一に分散したカーボンナノファイバーによってエラストマーの分子運動が拘束されているため３０００μ秒よりも短くなる。また、工程（ｂ）で得られた炭素繊維複合材料のパルス法ＮＭＲを用いてソリッドエコー法によって観測核が１Ｈ、１５０℃で測定した、無架橋体における、第１のスピン−スピン緩和時間（Ｔ２ｎ）は、第１の複合材料の第１のスピン−スピン緩和時間（Ｔ２ｎ）よりも長くなることが好ましい。工程（ｂ）で得られた無架橋体の炭素繊維複合材料の成分分率（ｆｎｎ／１５０℃）は、第１の複合材料の成分分率（ｆｎｎ／１５０℃）よりも増加し、例えば０．２以上になることができる。
【００５０】
工程（ｂ）で得られた炭素繊維複合材料は、金属の粒子が変形することで形成された金属相中に多くのカーボンナノファイバーがその繊維の少なくとも一部を入り込ませた状態でエラストマー全体に均一に分散している。ここでいう変形とは、金属の粒子が工程（ａ）及び工程（ｂ）の間に単に変形することの他、例えば金属の粒子が小さく分離することや圧着や溶融などによって他の金属の粒子との連結なども含む。
【００５１】
（ＶＩ）炭素繊維複合金属材料の製造方法
次に、工程（ｂ）で得られた炭素繊維複合材料を熱処理し、炭素繊維複合材料中に含まれるエラストマーを分解気化させて炭素繊維複合金属材料を得る工程（ｃ）について説明する。
【００５２】
このような熱処理は、使用されるエラストマーの種類によって種々の条件を選択することができる。工程（ｃ）は、不活性気体雰囲気中において、エラストマーの気化温度以上であって、かつ金属の粒子の融点未満で熱処理されることが好ましい。不活性気体としては、窒素、微量の例えば５体積％以下の酸素を含んだ窒素、アルゴンなどを用いることができる。不活性気体雰囲気を採用するのは、大気中で工程（ｃ）の熱処理を行なうと、カーボンナノファイバーが酸化分解(燃焼)してしまう可能性があるためである。不活性気体雰囲気の熱処理炉に工程（ｂ）で得られた炭素繊維複合材料を配置し、炉内をエラストマーの気化する温度以上に加熱して熱処理する。この加熱によって、エラストマーは分解気化し、金属相の周りにカーボンナノファイバーが均一に分散した炭素繊維複合金属材料が製造される。この熱処理温度が金属相の融点温度未満であると、金属相は溶融せず、カーボンナノファイバーと結合した状態のままであるので、炭素繊維複合金属材料は粉体状に粉化してもカーボンナノファイバーが分散したまま再凝集することなくその後の加工に利用し易い。
【００５３】
エラストマーが例えば天然ゴム（ＮＲ）であり、金属の粒子が例えばアルミニウム粒子である場合、工程（ｂ）の熱処理温度は、３００℃ないし６５０℃とすることが好ましい。熱処理温度が３００℃以上であれば、天然ゴムが分解気化し、熱処理温度が６５０℃以下であれば、アルミニウム相が溶融することなく炭素繊維複合金属材料を得ることができる。また、アルミニウム粒子の他に還元剤としてマグネシウム粒子を工程（ａ）において予め混合する場合には、マグネシウムの融点未満に熱処理温度を設定することが好ましい。なお、熱処理時間は、熱処理温度が高いほど短時間となるが、エラストマーが分解気化するためには１分〜１００時間であることができる。
【００５４】
（ＶＩＩ）炭素繊維複合金属材料
工程（ｃ）で得られた多孔質体の炭素繊維複合金属材料は、カーボンナノファイバーの少なくとも一部が金属相中に延在すると共に、金属相を覆うようにカーボンナノファイバーが配置している。金属相は、工程（ｂ）において変形した金属粒子であり、例えば多数の金属相がカーボンナノファイバーによって連結したり、金属相同士が連結したり、エラストマーの炭化物によって連結した多孔質体である。すなわち、カーボンナノファイバーと金属相は、カーボンナノファイバーの一部が金属相中に入り込んでいる箇所だけでなく、金属相同士が例えば圧着などによって連結したり、工程（ｃ）で分解気化しなかったエラストマーの炭化物によって連結している。炭素繊維複合金属材料におけるカーボンナノファイバーは、例えば工程（ａ）によって凝集塊の無い状態に均一に分散したままであり、金属相の表面を３次元に広がる網目状に覆うことができる。
【００５５】
炭素繊維複合金属材料は、マトリクスとなる金属または非金属にカーボンナノファイバーを混合する際に、カーボンナノファイバーの供給源としてのいわゆるマスターバッチとして用いることができる。
【実施例】
【００５６】
以下、本発明の実施例について述べるが、本発明はこれらに限定されるものではない。
（実施例１〜５、比較例１）
（１）多孔質体の炭素繊維複合金属材料の作製
工程（ａ）：ロール径が６インチのオープンロールに、表１に示す所定量（１００ｇ）のエラストマー（１００重量部（ｐｈｒ））を投入して、ロールに巻き付かせた。エラストマーに、表１に示す量（重量部）の金属の粒子を投入した。次に、金属の粒子を含むエラストマーに、表１に示す量（重量部）のカーボンナノファイバーを投入し混練した後、混合物をロールから取り出した。このとき、ロール温度は２０℃に冷却制御し、ロール間隙は１．５ｍｍ、ロールの表面速度比は１．１（ロール回転数は２２ｒｐｍ：２０ｒｐｍ）、混練時間は３０分であった。このときの混練圧力（ロール回転数比÷ロール間隔）は０．７であり、混練強度（ロール回転数比×混練時間（分）÷ロール間隔）は２２であった。なお、投入したエラストマー、金属の粒子及びカーボンナノファイバーの詳細については後述する。
ロール間隙を１．５ｍｍから０．１ｍｍと狭くして、混合物を再びオープンロールに投入して薄通しをした。このとき、２本のロールの表面速度比を１．２（ロール回転数は２４ｒｐｍ：２０ｒｐｍ）とした。薄通しは繰り返し３回行い、薄通しによる混練時間は０．２５分であった。ロールを所定の間隙（１．１ｍｍ）にセットして、薄通しした混合物を投入し、分出して無架橋体の第１の複合材料を得た。
【００５７】
工程（ｂ）：工程（ａ）で得られた第１の複合材料をオープンロールに巻き付かせて表１に示す混練条件で実施例及び比較例として強剪断混練を行なった。このとき、ロールは温度制御しなかったのでロール温度は２０℃から１００℃以上に上昇し、ロール間隙は０．１ｍｍ〜０．２ｍｍ、ロールの表面速度比は２（ロール回転数は３０ｒｐｍ：１５ｒｐｍ）またはロールの表面速度比は６（ロール回転数は３０ｒｐｍ：５ｒｐｍ）、混練時間は３０分であった。このときの混練圧力（ロール回転数比÷ロール間隔）は１０以上であり、混練強度（ロール回転数比×混練時間（分）÷ロール間隔）は３００以上であった。ロールを所定の間隙（１．１ｍｍ）にセットして、強剪断混練しした混合物を投入し、無架橋体の炭素繊維複合材料を分出しした。なお、表１における「コンパウンド温度」は、工程（ｂ）における炭素繊維複合材料の最高温度（℃）であり、比較例１の工程（ｂ）におけるロール温度は２０℃に制御されていた。
【００５８】
工程（ｃ）：工程（ｂ）で得られた炭素繊維複合材料を窒素雰囲気の炉内に配置し、エラストマーの分解気化温度以上（５００℃）で２時間熱処理して、エラストマーを分解気化させ、多孔質体の炭素繊維複合金属材料を得た。こうして得られた炭素繊維複合金属材料サンプルを電子顕微鏡（ＳＥＭ）で観察した。実施例２の炭素繊維複合金属材料の電子顕微鏡（ＳＥＭ）写真を図４（２００倍）、図５（１０，０００倍）、図６（５０，０００倍）に示した。
なお、実施例１〜５及び比較例１において、エラストマーとして天然ゴム（表１では「ＮＲ」と記載した）、金属の粒子として平均粒径５０μｍの純アルミニウム粒子（９９．７％がアルミニウム）、炭素繊維複合金属成形品を成形する際の還元剤として平均粒径５０μｍのマグネシウム粒子、カーボンナノファイバーとして直径（繊維径）がＩＬＪＩＮ社製の平均直径が１３ｎｍのマルチウォールカーボンナノチューブ（表１には「ＣＮＴ１３」と記載した）と、実測平均直径８７ｎｍで平均長さ約１０μｍの気相成長法で製造したマルチウォールカーボンナノチューブ（表１では「気相炭素８７ｎｍ」と記載した）と、実測平均直径１５６ｎｍの昭和電工社製の気相成長炭素繊維「ＶＧＣＦ（昭和電工社の登録商標）」（表１では「気相炭素１５６ｎｍ」と記載した）と、を用いた。
【００５９】
（２）パルス法ＮＭＲを用いた測定
実施例及び比較例の各無架橋体サンプルについて、パルス法ＮＭＲを用いてハーンエコー法による測定を行った。この測定は、日本電子（株）製「ＪＭＮ−ＭＵ２５」を用いて行った。測定は、観測核が１Ｈ、共鳴周波数が２５ＭＨｚ、９０゜パルス幅が２μｓｅｃの条件で行い、ハーンエコー法のパルスシーケンス（９０゜ｘ−Ｐｉ−１８０゜ｘ）にて、Ｐｉをいろいろ変えて減衰曲線を測定した。また、サンプルは、磁場の適正範囲までサンプル管に挿入して測定した。測定温度は１５０℃であった。この測定によって、第１の複合材料及び炭素繊維複合材料の無架橋体サンプルの第１スピン−スピン緩和時間（Ｔ２ｎ）と、第２のスピン−スピン緩和時間（Ｔ２ｎｎ）と、第２のスピン−スピン緩和時間を有する成分の成分分率（ｆｎｎ）と、を求めた。なお、原料エラストマー単体については、観測核が１Ｈ、測定温度が３０℃の場合における原料エラストマー単体の第１スピン−スピン緩和時間（Ｔ２ｎ）は７００μ秒であった。実施例１〜３における第１の複合材料の無架橋体サンプルの第１スピン−スピン緩和時間（Ｔ２ｎ／１５０℃）は１０７０μ秒、第２のスピン−スピン緩和時間（Ｔ２ｎｎ／１５０℃）は１６３０μ秒、第２のスピン−スピン緩和時間を有する成分の成分分率（ｆｎｎ／１５０℃）は０．１３９であった。実施例４における第１の複合材料の無架橋体サンプルの第１スピン−スピン緩和時間（Ｔ２ｎ／１５０℃）は１２００μ秒、第２のスピン−スピン緩和時間（Ｔ２ｎｎ／１５０℃）は１８８０μ秒、第２のスピン−スピン緩和時間を有する成分の成分分率（ｆｎｎ／１５０℃）は０．１６６であった。実施例５における第１の複合材料の無架橋体サンプルの第１スピン−スピン緩和時間（Ｔ２ｎ／１５０℃）は１２４０μ秒、第２のスピン−スピン緩和時間（Ｔ２ｎｎ／１５０℃）は１９５０μ秒、第２のスピン−スピン緩和時間を有する成分の成分分率（ｆｎｎ／１５０℃）は０．１７８であった。
【００６０】
【表１】
0005085341.tif 000002
【００６１】
表１から、本発明の実施例１〜５によれば、以下のことが確認された。すなわち、本発明の実施例１〜５で用いた工程（ａ）で得られた第１の複合材料は、パルス法ＮＭＲの測定結果、Ｔ２ｎ／１５０℃は１００ないし３０００μ秒であり、Ｔ２ｎｎ／１５０℃は１０００ないし１００００μ秒であり、ｆｎｎ／１５０℃は０．２未満であったので、カーボンナノファイバーがエラストマー中に均一に分散していることが判った。実施例１〜５の炭素繊維複合材料は、パルス法ＮＭＲの測定結果から第１の複合材料のＴ２ｎ，Ｔ２ｎｎよりも長くなっており、特にｆｎｎ／１５０℃は０．２以上であった。実施例１〜５の炭素繊維複合金属材料は、電子顕微鏡で観察するとアルミニウム相を覆うようにカーボンナノファイバーが配置し、多孔質体であった。特に、炭素繊維複合金属材料の表面にはカーボンナノファイバーの一部がアルミニウム相中に延在していることが確認できた。炭素繊維複合金属材料中のカーボンナノファイバーは、アルミニウム相と一体化しており、カーボンナノファイバーが均一に分散した状態のまま多孔質体の塊として容易に取り扱いできた。また、多孔質体の炭素繊維複合金属材料にはカーボンナノファイバーの凝集塊がなかった。
【図面の簡単な説明】
【００６２】
【図１】オープンロール法による炭素繊維複合材料の製造方法の工程（ａ）を模式的に示す図である。
【図２】オープンロール法による炭素繊維複合材料の製造方法の工程（ａ）を模式的に示す図である。
【図３】オープンロール法による炭素繊維複合材料の製造方法の工程（ｂ）を模式的に示す図である。
【図４】実施例２の炭素繊維複合金属材料の電子顕微鏡写真（３．０ｋＶ、２００倍で撮影）である。
【図５】実施例２の炭素繊維複合金属材料の電子顕微鏡写真（３．０ｋＶ、１００００倍で撮影）である。
【図６】実施例２の炭素繊維複合金属材料の電子顕微鏡写真（３．０ｋＶ、５００００倍で撮影）である。
【符号の説明】
【００６３】
１０  第１のロール
２０  第２のロール
３０  エラストマー
４０  カーボンナノファイバー
４２  金属の粒子
５０  混合物
６０  第１の複合材料
ｄ    ロール間隔
Ｖ１  第１のロールの表面速度
Ｖ２  第２のロールの表面速度
【図１】
0005085341.tif 000003
【図２】
0005085341.tif 000004
【図３】
0005085341.tif 000005
【図４】
0005085341.tif 000006
【図５】
0005085341.tif 000007
【図６】
0005085341.tif 000008